(57)【要約】【課題】通気性、保油性に優れ、環境汚染の恐れのない換気扇フィルター用不織布を得る。【解決手段】繊度が３〜３０デシテックスの非ハロゲン系の難燃剤が練り込まれた難燃複合繊維５０重量％〜９７重量％、ならびに３〜3０デシテックスのビニロン繊維、３〜3０デシテックスのポリエステル繊維、および３〜3０デシテックスのアクリル繊維の群から選ばれた少なくとも１種５０重量％〜３重量％からなり、熱風によって熱処理されてなるものであって、米坪が２０〜５０ｇ／ｍ2、通気抵抗が０〜０．００４ｋＰａ・ｓ／ｍ、密度が０．０１〜０．０４ｇ／ｃｍ3、下記に定義した保油量が１０〜３０ｇ／１００ｃｍ2である通気性と保油性に優れた換気扇フィルター用不織布。  保油量：室温２５℃でサラダ油に浸けた１０ｃｍ×１０ｃｍの試料を水平な２メッシュ金網上にのせて１時間油切りした後に保持している油の量【選択図】なし【特許請求の範囲】
【請求項１】
繊度が３〜3０デシテックスの非ハロゲン系の難燃剤が練り込まれた難燃複合繊維５０重量％〜９７重量％、ならびに３〜３０デシテックスのビニロン繊維、３〜3０デシテックスのポリエステル繊維、および３〜3０デシテックスのアクリル繊維から選ばれる少なくとも１種５０重量％〜３重量％（ただし、難燃複合繊維＋ビニロン繊維、ポリエステル繊維、およびアクリル繊維から選ばれる少なくとも１種＝１００重量％）からなり、熱風によって熱処理されてなるものであって、米坪が２０〜５０ｇ／ｍ2、通気抵抗が０〜０．００４ｋＰａ・ｓ／ｍ、密度が０．０１〜０．０４ｇ／ｃｍ3、下記に定義した保油量が１０〜３０ｇ／１００ｃｍ2であることを特徴とする通気性と保油性に優れた換気扇フィルター用不織布。
保油量：室温２５℃でサラダ油に浸けた１０ｃｍ×１０ｃｍの試料を水平な２メッシュ金網上にのせて１時間油切りした後に保持している油の量
【請求項２】
難燃複合繊維が芯／鞘型複合繊維である請求項１記載の通気性と保油性に優れた換気扇フィルター用不織布。
【請求項３】
ポリエステル繊維が、再生ポリエステル繊維である請求項１または２記載の通気性と保油性に優れた換気扇フィルター用不織布。
【発明の詳細な説明】
【技術分野】
【０００１】
本発明は、家庭用レンジフードの通気口にセットする通気性と保油性に優れた換気扇フィルター用不織布に関する。
【背景技術】
【０００２】
従来より、調理の際に発生するオイルミストによる換気扇自体の汚れを低減する目的で、不織布製フィルターが、レンジフードの通気口に取り付けて使用されている。
【０００３】
従来の換気扇フィルター用不織布は、実用上の強力を付与するため、ケミカルバインダーを使用し、また難燃性を持たせるために、このケミカルバインダーに難燃剤を添加していた。例えば、下記特許文献１には、構成繊維群相互間を、粉末状リン系難燃剤が含有されているバインダー樹脂で結合した不織布よりなる難燃性フィルター材が開示されている。
しかしながら、ケミカルバインダーにより繊維間結合した不織布は、一般的に繊維交絡点に水かき状のバインダー皮膜が形成される上に、不織布密度が高くなる傾向があるので、通気抵抗が大、つまり換気性に悪い影響が出やすい。また、繊維表面に存在するケミカルバインダーの皮膜によって保油性にも影響が出る。つまり、従来品は換気性や、保油性などが犠牲になっていた。
また、従来は、難燃剤としてハロゲン系難燃剤が用いられているものが多く、環境上問題があった。
【特許文献１】特開２０００―１２６５２３号公報（特許請求の範囲）
【発明の開示】
【発明が解決しようとする課題】
【０００４】
本発明は、通気性、保油性に優れ、廃棄しても環境汚染の恐れのない換気扇フィルター用不織布を提供するものである。
【課題を解決するための手段】
【０００５】
本発明は、繊度が３〜３０デシテックスの非ハロゲン系の難燃剤が練り込まれた難燃複合繊維５０重量％〜９７重量％、ならびに３〜３０デシテックスのビニロン繊維、３〜3０デシテックスのポリエステル繊維、および３〜3０デシテックスのアクリル繊維から選ばれる少なくとも１種３重量％〜５０重量％（ただし、難燃複合繊維＋ビニロン繊維、ポリエステル繊維、およびアクリル繊維から選ばれる少なくとも１種＝１００重量％）からなり、熱風によって熱処理されてなるものであって、米坪が２０〜５０ｇ／ｍ2、通気抵抗が０〜０．００４ｋＰａ・ｓ／ｍ、密度が０．０１〜０．０４ｇ／ｃｍ3、下記に定義した保油量が１０〜３０ｇ／１００ｃｍ2であることを特徴とする通気性と保油性に優れた換気扇フィルター用不織布に関する。
保油量：室温２５℃でサラダ油に浸けた１０ｃｍ×１０ｃｍの試料を水平な２メッシュ金網上にのせて１時間油切りした後に保持している油の量
ここで、難燃複合繊維としては、芯／鞘型複合繊維が好ましい。
さらに、ポリエステル繊維としては、再生ポリエステル繊維が好ましい。
【発明の効果】
【０００６】
本発明の換気扇フィルター用不織布は、従来タイプのケミカルバインダー使用不織布に較べて、通気抵抗が小さいので換気性に優れる。また、保油能力が大なので、調理で発生する油煙中の油分の捕集能力に優れている。
更に、難燃剤として非ハロゲン系を用いることにより、廃棄しても環境汚染の恐れもなくなるので好ましい。
【発明を実施するための最良の形態】
【０００７】
本発明において、難燃複合繊維は、非ハロゲン系の難燃剤が練り込まれている。
非ハロゲン系の難燃剤としては、リン酸アンモニウム、トリクレジルホスフェート（ＴＣＰ）、トリエチルホスフェート（ＴＥＰ）、クレジルジフェニルホスフェート（ＣＤＰ）、キシレニルジフェニルホスフェート（ＸＤＰ）、酸性リン酸エステル、含窒素リン化合物、ＨＡＬＳなどがあるが非ハロゲンで実質的に難燃効果を発揮するものであれば、これらに限定されるものではない。
これらの難燃剤は、複合繊維１００重量部中に、好ましくは１〜５０重量部、さらに好ましくは２〜４０重量部練り込まれる。この練り込み量が１重量部未満では、難燃性が不充分であり、一方、５０重量部を超えると難燃性能が頭打ちになるため添加した難燃剤が無駄となり、好ましくない。
【０００８】
難燃剤を練りこむ複合繊維としては、芯／鞘型の複合型繊維が好ましい。
ここで、芯成分としては、ポリエチレンテレフタレート、ポリブチレンテレフタレートのような線状芳香族ポリエステルや、ポリプロピレンのようなポリオレフィンが好ましく、鞘成分よりも高融点である必要がある。鞘成分としては、ポエチレンイソフタレートなどが共重合された低融点の線状芳香族ポリエステルや、ポリエチレンなどのポリオレフィンが挙げられるが、芯成分の融点未満の加熱によって繊維交絡点で熱結合するものである必要がある。このような組合わせの例で好ましいものとしては、ＰＰ／共重合ＰＰ、ＰＰ／ＰＥ、ＰＥＴ／ＰＥなどが挙げられる。
このような芯／鞘の複合型繊維の場合、難燃剤は芯のみ、鞘のみ、あるいは両方に練り込むことが出来る。
【０００９】
使用する難燃複合繊維の繊度は３〜３０デシテックスであり、好ましくは４〜２０デシテックス、さらに好ましくは５〜１０デシテックスである。繊度が３ｄｔ（デシテックス、以下同様）未満の場合、不織布密度が上昇して通気抵抗が高くなり換気扇用フィルターとしては不適となり、一方、繊度が３０ｄｔを超えると空隙が大きくなることにより保油量が減少するため好ましくない。
【００１０】
本発明の換気扇フィルター用不織布は、上記の難燃複合繊維５０重量％〜９７重量％、ならびに３〜３０ｄｔのビニロン繊維、３〜3０ｄｔのポリエステル繊維、および３〜3０ｄｔのアクリル繊維から選ばれる少なくとも１種５０重量％〜３重量％からなる。上記のような難燃複合繊維だけで構成した場合、万が一換気扇フィルターが高熱にさらされた時に溶融ドリップする現象が激しく生じる傾向があって、換気扇フィルターとしての実用性に問題を生じやすいが、ビニロン繊維、ポリエステル繊維、およびアクリル繊維から選ばれる少なくとも１種を混綿しておくことにより改善することができる。ビニロン繊維、ポリエステル繊維およびアクリル繊維から選ばれる少なくとも１種が、３重量％未満ではこの効果が少なく、一方、５０重量％を超えると難燃性能が悪化する。
ビニロン繊維、ポリエステル繊維や、アクリル繊維は、特に限定されず、通常、入手可能な、いかなるものも使用することができる。ポリエステル繊維として、ペットボトルを再生したポリエステル繊維を使用すれば、廃棄物問題にも配慮した環境商品となるので、更に好ましい。
ビニロン繊維、ポリエステル繊維、アクリル繊維の繊度は、３〜３０ｄｔであり、好ましくは４〜２０ｄｔ、さらに好ましくは５〜１０ｄｔである。繊度が３ｄｔ未満の場合、不織布密度が上昇して通気抵抗が高くなり換気扇用フィルターとしては不適となり、一方、繊度が３０ｄｔを超えると空隙が大きくなることにより保油量が減少するため好ましくない。
【００１１】
本発明の換気扇フィルター用不織布は、いわゆるサーマルボンド不織布と呼ばれるものであって、熱風によって熱処理して得る。熱処理の温度は、複合繊維の鞘成分の融点以上の温度が必要である。具体的には１２０〜１８０℃が好ましく、さらに好ましくは１４０〜１６０℃である。熱風によって熱処理することにより、繊維と繊維を熱融着して不織布とするのであれば、製法はどのような方法であってもよい。
具体的には、例えば、難燃複合繊維、ならびにビニロン繊維、ポリエステル繊維、およびアクリル繊維から選ばれる少なくとも１種からなるウェブを熱風（例えば、熱風乾燥炉）などで熱処理して得ることができる。また、難燃複合繊維のみからなるウェブと、ビニロン繊維、ポリエステル繊維、およびアクリル繊維から選ばれる少なくとも１種のウェブとを別に製造し、両者のウェブを重ねて熱風（例えば、熱風乾燥炉）で熱処理して得ることもできる。
【００１２】
本発明の換気扇フィルター用不織布の米坪は、２０〜５０ｇ／ｍ2であり、好ましくは２５〜４８ｇ／ｍ2、さらに好ましくは３０〜４５ｇ／ｍ2である。米坪が２０ｇ／ｍ2未満の場合、厚さが減少して保油量が不十分となり、一方、５０ｇ／ｍ2を超えると通気抵抗が高くなるため好ましくない。
【００１３】
また、通気抵抗は、０〜０．００４ｋＰａ・ｓ／ｍであり、好ましくは０〜０．００３５ｋＰａ・ｓ／ｍ、さらに好ましくは０〜０．００３０ｋＰａ・ｓ／ｍである。０．００４ｋＰａ・ｓ／ｍを超えるような場合、換気量の減少を招くため好ましくない。
【００１４】
さらに、密度は０．０１〜０．０４ｇ／ｃｍ3であり、好ましくは０．０１２〜０．０３５ｇ／ｃｍ3、さらに好ましくは０．０１５〜０．０３ｇ／ｃｍ3である。密度が０．０４ｇ／ｃｍ3を超えると通気抵抗の上昇、または保油量の低下となるため好ましくない。一方、０．０１ｇ／ｃｍ3未満の場合、あまりにも嵩高過ぎ、かつ風合いも柔らかくなって、取扱い性が悪化するので、実用的ではない。
【００１５】
保油量は、１０〜３０ｇ／１００ｃｍ2である。ここで、保油量とは、室温２５℃でサラダ油に浸けた１０ｃｍ×１０ｃｍの試料を水平な２メッシュ金網上にのせて１時間油切りした後に保持している油の量である。保油量が１０ｇ／１００ｃｍ2未満の場合は、調理で発生する油煙中の油分をキャッチし保持する能力が不十分であり、一方、３０ｇ／１００ｃｍ2を超える能力を保有している場合は、万が一付着している油分に着火するような不測の事態において延焼する危険性が増大するので、好ましいとはいえない。好ましい保油量は、８〜２０ｇ／１００ｃｍ2、さらに好ましくは１０〜１８ｇ／１００ｃｍ2である。
【００１６】
従来のような、ケミカルバインダーにより繊維間結合した不織布は、一般的に繊維交絡点に水かき状のバインダー皮膜が形成されるので、通気性に悪い影響が出るばかりか、繊維表面のバインダー皮膜によって保油性にも影響がでる。これに対して、本発明のように難燃複合繊維を用いて熱風によって熱処理すると、嵩高となり、通気性と保油性に優れた換気扇フィルターを得ることができる。更に、難燃剤として非ハロゲン系を用いることにより、廃棄しても環境汚染の恐れも無くなるので好ましい。
【実施例】
【００１７】
以下に、実施例を挙げて本発明を説明するが、本発明はこれらの実施例に限定されるものではない。なお、実施例中の％は特に断らない限り重量基準である。
【００１８】
実施例１
難燃剤を練り込んだ、芯／鞘がＰＰ／ＰＥである複合繊維（５．６ｄｔ×５１ｍｍ）〔繊維形成性樹脂成分が９６重量％、難燃剤としてクレジルジフェニルホスフェート（ＣＤＰ）を4重量％（合計１００重量％）からなる〕８０重量％と、ビニロン繊維（７．８ｄｔ×６４ｍｍ）２０重量％のウェブを１５０℃の熱風で熱処理して不織布を作成した。
【００１９】
実施例２
１０ｄｔ、１５ｇ／ｍ2のポリエステルスパンボンド不織布上に実施例１のＰＰ／ＰＥ難燃複合繊維（１１ｄｔ×５ｍｍ）１００重量％のウェブ  ３０ｇ／ｍ2をのせて１５０℃の熱風で熱処理して不織布を作成した。
【００２０】
比較例１
再生ポリエステル繊維（３．３ｄｔ×５１ｍｍ）７０重量％、ビニロン（５．６ｄｔ×７８ｍｍ）３０重量％のウェブにスチレンアクリル樹脂（ガンツ化成社製、ＫＢＸ２Ａ  １７重量％）と非ハロゲン系難燃剤（丸菱油化社製、ノンネン９８４  １０重量％）の純分合計で２７重量％となる混合液を含浸させ、その後１５０℃で乾燥、熱処理して繊維が約６０重量％、樹脂成分が約４０重量％の不織布を作成した。
【００２１】
表１に実施例１〜２、比較例で得られた各々の不織布について、米坪、密度、下記の方法により測定された厚さ、燃焼性、保油量、通気抵抗の値を示す。
測定の方法
厚さ；２０ｇ／ｃｍ2荷重で測定した。
燃焼性；ＪＩＳ  Ｌ１０９１Ａ−１法（４５℃ミクロバーナー法）により測定した。
保油量；室温２５℃でサラダ油に浸けた１０ｃｍ×１０ｃｍの試料を水平な２メッシュ金網上に乗せて１時間油切りした後に保持している油の量を測定した。
通気抵抗；ＡＵＴＯＭＡＴＩＣ  ＡＩＲ−ＰＥＲＭＥＡＢＩＬＩＴＹ  ＴＥＳＴＥＲ（カトーテック  ＫＥＳ−Ｆ８−ＡＰ１）を使用し、通気穴面積２πｃｍ3に定流量空気を送り試料を通して放出、吸引させることにより測定し、デジタルメータに表示された通気抵抗を読んだ。
【００２２】
【表１】
2005288374.tif 000002
【産業上の利用可能性】
【００２３】
本発明の換気扇用フィルター不織布は、保油量が大きく、家庭の台所、レストランなどの調理場の換気扇用フィルターなどとして好適に用いることができる。